덧붙여 , 본 발명자 들 의 지견 에 의하 면 , 이러 한 잔류 칼슘 량 및 폴리머 pH 의 영향 은 , 가교제 를 배합 하 여 가교 를 행할 때 에 있 어서 의 가교 속도 가 비교 적 느린 경우 에 , 보다 현저 해 지 는 것 으로 , 그 때문 에 , 잔류 칼슘 량 및 폴리머 pH 를 상기 소 정량 이하 로 하 는 것 은 , 가교 속도 가 비교 적 느린 경우 에 특히 유효 하 다 . 특히 , 종래 에 있 어서 는 , 호스 나 튜브 등 압출 성형 에 의해 제조 되 는 고무 가교 물 에 있 어서 는 , 그 제조 방법 의 성질 상 , 가교 속도 가 비교 적 느린 가교 계 를 선택 할 필요 가 있 는 바 , 가교 속도 가 비교 적 느린 가교 계 를 선택 하 면 , 가교 속도 가 빠른 가교 계 와 비교 하 여 , 내 압축 영구 변형 성 이 악화 되 기 쉽 다는 과제 가 있 었 다 . 이 에 대하 여 , 본 발명 에 의하 면 , 아크릴 고무 중 의 잔류 칼슘 량 을 60 중량 ppm 이하 로 하 고 , 또한 , 아크릴 고무 의 폴리머 pH 를 7 . 0 이하 로 제어 함 으로써 , 가교 속도 가 비교 적 느린 가교 계 를 선택 한 경우 에 도 , 상태 물 성 을 양호 한 것 으로 하 면서 , 우수 한 내 압축 영구 변형 성 을 실현 할 수 있 는 것 이 다 .